(57)【要約】【課題】頻繁に運転・停止が繰り返され圧力が変動する条件下においても、水以外の物質の高い除去性能および高い透水性能を両立する複合半透膜を提供する。【解決手段】基材および多孔性支持層を有する支持膜と、前記多孔性支持層上に多官能アミンと多官能酸ハロゲン化物との重縮合反応により設けられたポリアミド分離機能層とを備えた複合半透膜であって、ポリアミド化合物が前記多孔性支持層の表面のくぼみおよび／または内部に含有することを特徴とする複合半透膜。【選択図】なし【特許請求の範囲】
【請求項１】
（ｉ）基材と、
（ｉｉ）高分子化合物を主構成成分とし、前記基材上に配置された多孔性支持層と、
（ｉｉｉ）多官能アミンと多官能酸ハロゲン化物との重縮合反応により生成したポリアミド化合物を主成分として含有し、かつ前記多孔性支持槽上に設けられた分離機能層とを備え、
前記多孔性支持層内にポリアミド化合物を含有することを特徴とする複合半透膜。
【請求項２】
前記多孔性支持層内に含有される前記ポリアミド化合物の少なくとも一部が、前記分離機能層と接するように配置されることを特徴とする、請求項１に記載の複合半透膜。
【請求項３】
前記多孔性支持層内に含有されるポリアミド化合物が、前記多孔性支持層の表面のくぼみに含有されることを特徴とする、請求項１または２に記載の複合半透膜。
【請求項４】
前記多孔性支持層の少なくとも一部において、前記多孔性支持層の主構成成分である高分子化合物と、前記ポリアミド化合物とが混在していることを特徴とする、請求項１〜３のいずれかに記載の複合半透膜。
【請求項５】
前記多孔性支持層が、基材側の第１層と前記第１層の上に形成される第２層の多層構造を有し、基材上に前記第１層を形成する高分子溶液Ａと前記第２層を形成する高分子溶液Ｂとが同時に塗布された後に、凝固浴に接触し相分離することで形成されることを特徴とする、請求項１〜４のいずれかに記載の複合半透膜。
【請求項６】
前記高分子溶液Ｂに少なくとも１種のポリアミド化合物を含有することを特徴とする、請求項５に記載の複合半透膜。
【請求項７】
前記基材が、主成分としてポリエステルを含有する長繊維不織布であることを特徴とする、請求項1〜６のいずれかに記載の複合半透膜。
【請求項８】
ＮａＣｌの濃度が３．５重量％、温度が２５℃、ｐＨが６．５の水溶液を、４．０ＭＰａの操作圧力で透過させた際の造水量が、１．００ｍ３／ｍ２／日以上、かつ脱塩率が９９．８０％以上であることを特徴とする、請求項１〜７のいずれかに記載の複合半透膜。
【発明の詳細な説明】
【技術分野】
【０００１】
本発明は、液状混合物の選択的分離に有用な複合半透膜に関する。本発明によって得られる複合半透膜は、例えば海水やかん水の淡水化に好適に用いることができる。
【背景技術】
【０００２】
混合物の分離に関して、溶媒（例えば水）に溶解した物質（例えば塩類）を除くための技術には様々なものがあるが、近年、省エネルギーおよび省資源のためのプロセスとして膜分離法の利用が拡大している。膜分離法に使用される膜には、精密ろ過膜、限外ろ過膜、ナノろ過膜、逆浸透膜などがあり、これらの膜は、例えば海水、かん水、有害物を含んだ水などから飲料水を得る場合や、工業用超純水の製造、排水処理、有価物の回収などに用いられている。
【０００３】
現在市販されている逆浸透膜およびナノろ過膜の大部分は複合半透膜であり、多孔性支持膜上にゲル層とポリマーを架橋した活性層を有するものと、多孔性支持膜上でモノマーを重縮合した活性層を有するものとの２種類がある。なかでも、多官能アミンと多官能酸ハロゲン化物との重縮合反応によって得られる架橋ポリアミドからなる分離機能層を多孔性支持膜上に被覆して得られる複合半透膜は、透水性能や塩除去性能の高い分離膜として広く用いられている。
【０００４】
逆浸透膜を用いる造水プラントではランニングコストの一層の低減を図るため、さらなる高い透水性能が求められている。また、逆浸透膜として用いる場合には、高圧での長時間運転や、頻繁に運転・停止が繰り返され圧力が変動する運転条件においても上記の膜性能を維持できることが要求される。
【０００５】
複合半透膜の性能に影響を及ぼす因子として、分離機能層の形態、とりわけ、ポリアミド機能層表面に形成されるひだ構造が挙げられる。膜性能とひだ構造の関係については、ひだを伸長することによって実質的な膜面積を大きくし、透水性を向上させられることが提示されている（特許文献１〜３）。また、複合半透膜を運転した際の性能変化を抑制するために、多孔性支持膜の圧密化を抑制する方法が提示されている（特許文献４〜５）。
【先行技術文献】
【特許文献】
【０００６】
【特許文献１】特開平９−１９６３０号公報
【特許文献２】特開平９−８５０６８号公報
【特許文献３】特開２００１−１７９０６１号公報
【特許文献４】特許第３３８５８２４号公報
【特許文献５】特開２０００−１５３１３７号公報
【発明の概要】
【発明が解決しようとする課題】
【０００７】
しかし、従来の複合半透膜では、頻繁に運転と停止とが繰り返される場合など、膜にかかる圧力が変動する状況下で、透水性能または塩除去性能が低下することがあった。
【０００８】
本発明の目的は、圧力が変動する条件下でも、高い塩除去性能および透水性能を両立することができる複合半透膜を提供することにある。
【課題を解決するための手段】
【０００９】
上記目的を達成するために、本発明の複合半透膜は、基材と、前記基材上に配置された多孔性支持層と、多官能アミンと多官能酸ハロゲン化物との重縮合反応により生成したポリアミド化合物を主成分として含有し、かつ前記多孔性支持槽上に設けられた分離機能層とを備え、前記多孔性支持層内にポリアミド化合物を含有する。
本発明はすなわち、以下に関する。
（１）（ｉ）基材と、
（ｉｉ）高分子化合物を主構成成分とし、前記基材上に配置された多孔性支持層と、
（ｉｉｉ）多官能アミンと多官能酸ハロゲン化物との重縮合反応により生成したポリアミド化合物を主成分として含有し、かつ前記多孔性支持層上に設けられた分離機能層とを備え、前記多孔性支持層内にポリアミド化合物を含有することを特徴とする複合半透膜。
（２）前記多孔性支持層内に含有する前記ポリアミド化合物の少なくとも一部が、前記分離機能層と相互作用するように配置されることを特徴とする、前記（１）に記載の複合半透膜。
（３）前記多孔性支持層内に含有するポリアミド化合物が、前記多孔性支持層の表面のくぼみに含有されることを特徴とする、前記（１）または（２）に記載の複合半透膜。
（４）前記多孔性支持層の少なくとも一部において、前記多孔性支持層の主構成成分である高分子化合物と、前記ポリアミド化合物とが混在していることを特徴とする、前記（１）〜（３）のいずれかに記載の複合半透膜。
（５）前記多孔性支持層が、基材側の第１層と前記第１層の上に形成される第２層の多層構造を有し、基材上に前記第１層を形成する高分子溶液Ａと前記第２層を形成する高分子溶液Ｂとが同時に塗布された後に、凝固浴に接触し相分離することで形成されることを特徴とする、前記（１）〜（４）のいずれかに記載の複合半透膜。
（６）前記高分子溶液Ｂに少なくとも１種のポリアミド化合物を含有することを特徴とする、前記（５）に記載の複合半透膜。
（７）前記基材が、主成分としてポリエステルを含有する長繊維不織布であることを特徴とする、前記（１）〜（６）のいずれかに記載の複合半透膜。
（８）ＮａＣｌの濃度が３．５重量％、温度が２５℃、ｐＨが６．５の水溶液を、４．０ＭＰａの操作圧力で透過させた際の造水量が、１．００ｍ３／ｍ２／日以上、かつ脱塩率が９９．８０％以上であることを特徴とする、前記（１）〜（７）のいずれかに記載の複合半透膜。
【発明の効果】
【００１０】
本発明によって、頻繁に運転・停止が繰り返され圧力が変動する条件下であっても、高い塩除去性能および透水性能を両立する複合半透膜が実現される。
【図面の簡単な説明】
【００１１】
【図１】図１は、分離機能層の一例を示す断面図である。
【図２】図２は、分離機能層および多孔性支持層の一例を示す断面図である。
【図３】図３は、分離機能層および多孔性支持層の一例を示す断面図である。
【発明を実施するための形態】
【００１２】
１．複合半透膜
複合半透膜は、基材および多孔性支持層を含む支持膜と、前記多孔性支持層上に設けられた分離機能層とを備える。
【００１３】
（１−１）分離機能層
分離機能層は、複合半透膜において溶質の分離機能を担う層である。分離機能層の組成および厚み等の構成は、複合半透膜の使用目的に合わせて設定される。
【００１４】
分離機能層はポリアミドを主成分とすることが好ましい。分離機能層を構成するポリアミドは、多官能アミンと多官能酸ハロゲン化物との界面重縮合により形成することができる。ここで、多官能アミンまたは多官能酸ハロゲン化物の少なくとも一方が３官能以上の化合物を含んでいることが好ましい。
【００１５】
なお、本書において、「ＸがＹを主成分として含有する」とは、ＹがＸの６０重量％以上、８０重量％以上、又は９０重量％以上を占めることを意味し、Ｘが実質的にＹのみを含有する構成を含む。
【００１６】
ポリアミド分離機能層の厚みは、十分な分離性能および透過水量を得るために、通常１ｎｍ〜１μｍの範囲内が好ましく、１０ｎｍ〜０．５μｍの範囲内がより好ましい。
【００１７】
ここで、多官能アミンとは、一分子中に少なくとも２個のアミノ基を有し、そのアミノ基のうち少なくとも１つは第一級アミノ基であり、さらに一分子中に第二級アミノ基を有してよいアミンをいう。例えば、多官能アミンとして、２個のアミノ基がオルト位やメタ位、パラ位のいずれかの位置関係でベンゼン環に結合したフェニレンジアミン、キシリレンジアミン、１，３，５−トリアミノベンゼン、１，２，４−トリアミノベンゼン、３，５−ジアミノ安息香酸、３−アミノベンジルアミン、４−アミノベンジルアミンなどの芳香族多官能アミン；エチレンジアミン、プロピレンジアミンなどの脂肪族アミン；１，２−ジアミノシクロヘキサン、１，４−ジアミノシクロヘキサン、４−アミノピペリジン、４−アミノエチルピペラジンなどの脂環式多官能アミン等を挙げることができる。中でも、膜の選択分離性や透過性、耐熱性を考慮すると、多官能アミンは、一分子中に２〜４個の第一級アミノ基および／または第二級アミノ基を有する芳香族多官能アミンであることが好ましい。このような多官能芳香族アミンとしては、ｍ−フェニレンジアミン、ｐ−フェニレンジアミン、１，３，５−トリアミノベンゼンが好適に用いられる。中でも、入手の容易性や取り扱いのしやすさから、ｍ−フェニレンジアミン（以下、ｍ−ＰＤＡ）を用いることが好ましい。
【００１８】
これらの多官能アミンは、単独で用いても、２種以上を同時に用いてもよい。２種以上を同時に用いる場合、上記アミン同士を組み合わせてもよく、上記アミンと一分子中に少なくとも２個の第二級アミノ基を有するアミンを組み合わせてもよい。一分子中に少なくとも２個の第二級アミノ基を有するアミンとして、例えば、ピペラジン、１，３−ビスピペリジルプロパン等を挙げることができる。
【００１９】
多官能酸ハロゲン化物とは、一分子中に少なくとも２個のハロゲン化カルボニル基を有する酸ハロゲン化物をいう。例えば、３官能酸ハロゲン化物としては、トリメシン酸クロリド、１，３，５−シクロヘキサントリカルボン酸トリクロリド、１，２，４−シクロブタントリカルボン酸トリクロリドなどを挙げることができる。２官能酸ハロゲン化物としては、ビフェニルジカルボン酸ジクロリド、アゾベンゼンジカルボン酸ジクロリド、テレフタル酸クロリド、イソフタル酸クロリド、ナフタレンジカルボン酸クロリドなどの芳香族２官能酸ハロゲン化物；アジポイルクロリド、セバコイルクロリドなどの脂肪族２官能酸ハロゲン化物；シクロペンタンジカルボン酸ジクロリド、シクロヘキサンジカルボン酸ジクロリド、テトラヒドロフランジカルボン酸ジクロリドなどの脂環式２官能酸ハロゲン化物を挙げることができる。多官能アミンとの反応性を考慮すると、多官能酸ハロゲン化物は多官能酸塩化物であることが好ましい。また、膜の選択分離性、耐熱性を考慮すると、多官能酸塩化物は一分子中に２〜４個の塩化カルボニル基を有する多官能芳香族酸塩化物であることがより好ましい。中でも、入手の容易性や取り扱いのしやすさの観点から、トリメシン酸クロリドが好ましい。これらの多官能酸ハロゲン化物は、単独で用いても、２種以上を同時に用いてもよい。
【００２０】
一般に、分離機能層上の凸部の高さ（つまりひだの高さ）を拡大すると、透水性能は向上するものの塩透過性も大きくなる。しかも、過度に拡大したひだの存在は、加圧時に変形しやすいので、加圧時に、膜表面積の低下および部分的な破壊により、透水性能および塩除去性能を低下させる原因となる。特に、比較的高い圧力で運転される海水淡水化用の膜の場合は、この傾向が性能に現れやすい。
【００２１】
そこで本発明者らは、分離機能層と前記多孔性支持層の化学構造に着目し、鋭意検討を行った。その結果、分離機能層を構成するポリアミド化合物を多孔性支持層に含有させることで、高い塩除去性能と透水性能を両立できることを見出した。しかも、ポリアミド化合物を含有する割合が大きいほど圧力による塩除去性能の変化が小さいことを見出した。さらに、凸部の数密度と高さを精密に制御することにより、高い塩除去性能と透水性能を両立させることができる。頻繁に運転および停止が繰り返されるなど、圧力が変動する系においては、凸部の数密度が低く、かつ高さが大きい膜よりも、凸部の数密度が高く、かつ高さが小さい膜のほうが透水性の変化が少ない点で好ましい。
【００２２】
分離機能層の凸部の平均高さは、好ましくは１００ｎｍ未満、より好ましくは９０ｎｍ未満である。凸部の高さが１００ｎｍ未満であることで、頻繁に運転および停止が繰り返されるなどで圧力が変動する条件下でも、ひだが変形したり潰れたりすることなく、安定した膜性能を得ることができる。
【００２３】
また、分離機能層の凸部の平均数密度は、好ましくは１０．０個／μｍ以上であり、より好ましくは１３．０個／μｍ以上である。平均数密度が１０．０個／μｍ以上であることで、複合半透膜の表面積が増大して十分な透水性を得られ、さらには加圧時の凸部の変形を抑えることもでき、安定した膜性能を得られる。また、分離機能層の凸部の平均数密度は、好ましくは３０．０個／μｍ以下である。平均数密度が３０．０個／μｍ以下であることで、凸部同士が接触することで実効的な表面積が減少することを抑制できる。
【００２４】
凸部の高さおよび数密度とは、１０点平均面粗さの５分の１以上の高さを有する凸部について測定される値である。
【００２５】
１０点平均面粗さとは、次のような算出方法で得られる値である。まず電子顕微鏡により、膜面に垂直な方向の断面を下記の倍率で観察する。得られた断面画像には、分離機能層（図１に符号“１”で示す。）の表面が凸部と凹部が連続的に繰り返される、ひだ構造の曲線として現れる。この曲線について、ＩＳＯ４２８７：１９９７に基づき定義される粗さ曲線を求める。その後、上記粗さ曲線の平均線の方向に２．０μｍの幅で断面画像を抜き取る（図１）。抜き取った幅２．０μｍの画像において、平均線を基準線（図１に符号“２”で示す）として、分離機能層におけるひだの凸部の高さと、凹部の深さをそれぞれ測定する。最も高い凸部から高さが低くなる順に凸部を選び、５番目までの５つの凸部の高さＨ１〜Ｈ５の絶対値について平均値を算出し、また、最も深い凹部から、深さが浅くなる順に凹部を選び、５番目まで５つの凹部の深さＤ１〜Ｄ５の絶対値について平均値を算出する。さらに、得られた２つの平均値（上記凸部の高さおよび凹部の深さの平均値）の絶対値の和を算出する。こうして得られた和が、１０点平均面粗さである。
なお、上記平均線とは、ＩＳＯ４２８７：１９９７に基づき定義される直線であり、測定長さにおいて、平均線と粗さ曲線とで囲まれる領域の面積の合計が平均線の上下で等しくなるように描かれる直線である。
【００２６】
分離機能層の断面は、走査型電子顕微鏡または透過型電子顕微鏡により観察できる。例えば走査型電子顕微鏡で観察するのであれば、複合半透膜サンプルに白金または白金−パラジウムまたは四酸化ルテニウム、好ましくは四酸化ルテニウムを薄くコーティングして３〜６ｋＶの加速電圧で高分解能電界放射型走査電子顕微鏡（ＵＨＲ−ＦＥ−ＳＥＭ）を用いて観察する。高分解能電界放射型走査電子顕微鏡は、日立製Ｓ−９００型電子顕微鏡などが使用できる。観察倍率は５，０００〜１００，０００倍が好ましく、凸部の高さを求めるには１０，０００〜５０，０００倍が好ましい。得られた電子顕微鏡写真において、観察倍率を考慮して、凸部の高さをスケールなどで直接測定することができる。
【００２７】
さらに、凸部の平均数密度は次のようにして測定される。複合半透膜において、任意の１０箇所の断面を観察したときに、各断面において、上述の１０点平均面粗さの値の５分の１以上の高さを有する凸部を数える。各断面での数密度（つまり１μｍ当たりの凸部数）を算出し、さらに１０箇所の断面における数密度から、相加平均値を算出することで、平均数密度が得られる。ここで、観察する各断面は、上記粗さ曲線の平均線の方向において、２．０μｍの幅を有する。
【００２８】
また、凸部の平均高さは次のようにして測定される。複合半透膜において、任意の１０箇所の断面を観察したときに、各断面において、上述の１０点平均面粗さの値の５分の１以上の高さである凸部を全て選び、これらの凸部の高さを測定して、１個の凸部当たりの高さ平均を算出する。さらに、１０箇所の断面についての算出結果に基づいて、相加平均を算出することで、平均高さが得られる。ここで、観察する各断面は、上記粗さ曲線の平均線の方向において、２．０μｍの幅を有する。
【００２９】
凸部の高さの標準偏差は、平均高さと同様に、１０箇所の断面において測定された、１０点平均面粗さの値の５分の１以上である凸部の高さに基づいて、算出される。
【００３０】
分離機能層の凸部の高さの標準偏差は７０ｎｍ以下であることが好ましい。標準偏差がこの範囲内であれば、凸部の高さが均一であることで、複合半透膜を高圧で運転して使用する際にも安定した膜性能を得ることができる。
【００３１】
前記ポリアミドの存在の有無については、前記電子顕微鏡により観察が可能であり、エネルギー分散型X線分光法（EDX）や電子線エネルギー損失分光法（EELS）等による元素分析と併用することで単位面積あたりの存在数、深さの定量が可能である。
【００３２】
（１−２）支持膜
支持膜は、基材と多孔性支持層とを備えるものであり、実質的にイオン等の分離性能を有さず、実質的に分離性能を有する分離機能層に強度を与えることができる。
【００３３】
支持膜の厚みは、複合半透膜の強度およびそれを膜エレメントにしたときの充填密度に影響を与える。十分な機械的強度および充填密度を得るためには、３０〜３００μｍの範囲内にあることが好ましく、より好ましくは５０〜２５０μｍの範囲内である。
【００３４】
なお、本書において、特に付記しない限り、各層および膜の厚みとは、平均値を意味する。ここで平均値とは相加平均値を表す。すなわち、各層および膜の厚みは、断面観察で厚み方向に直交する方向（膜の表面の方向）に２０μｍ間隔で測定した２０点の厚みの平均値を算出することで求められる。
【００３５】
［多孔性支持層］
多孔性支持層は、下記素材を主成分として含有することが好ましい。多孔性支持層の素材としては、特に限定されないが、ポリスルホン、ポリエーテルスルホン、ポリアミド、ポリエステル、セルロース系ポリマー、ビニルポリマー、ポリフェニレンスルフィド、ポリフェニレンスルフィドスルホン、ポリフェニレンスルホン、ポリフェニレンオキシドなどのホモポリマーあるいはコポリマーを単独であるいはブレンドして使用することができる。ここでセルロース系ポリマーとしては酢酸セルロース、硝酸セルロースなどが使用され；ビニルポリマーとしてはポリエチレン、ポリプロピレン、ポリ塩化ビニル、ポリアクリロニトリルなどが使用される。中でもポリスルホン、ポリアミド、ポリエステル、酢酸セルロース、硝酸セルロース、ポリ塩化ビニル、ポリアクリロニトリル、ポリフェニレンスルフィド、ポリフェニレンスルフィドスルホンなどのホモポリマーまたはコポリマーが好ましい。より好ましくは酢酸セルロース、ポリスルホン、ポリフェニレンスルフィドスルホン、またはポリフェニレンスルホンが挙げられる。これらの素材の中では化学的、機械的、熱的に安定性が高く、成型が容易であることからポリスルホンが特に好ましくに使用できる。
【００３６】
具体的には、多孔性支持層の素材として、次の化学式（Ｉ）に示す繰り返し単位からなるポリスルホンは、孔径の制御が容易であり、寸法安定性が高いため好ましい。
【化１】
2014064989.tif 000002
【００３７】
ポリスルホンは、ゲルパーミエーションクロマトグラフィー（ＧＰＣ）でＮ−メチルピロリドンを溶媒に、ポリスチレンを標準物質として測定した場合の重量平均分子量（Ｍｗ）が、好ましくは１０，０００〜２００，０００、または１５，０００〜１００，０００の範囲内にあるものである。このＭｗが１０，０００以上であることで、多孔性支持層として、好ましい機械的強度および耐熱性を得ることができる。また、Ｍｗが２００，０００以下であることで、溶液の粘度が適切な範囲となり、良好な成形性を実現することができる。
【００３８】
多孔性支持層は、例えば、上記ポリスルホンのＮ，Ｎ−ジメチルホルムアミド（以下、ＤＭＦ）溶液を、基材上に一定の厚さに注型し、それを水中で湿式凝固させることによって、得られる。この方法によって、表面の大部分が直径数ｎｍ〜３０ｎｍの微細な孔を有する多孔性支持層を得ることができる。
【００３９】
多孔性支持層内には、ポリアミド化合物を含有させることが好ましい。発明者らは、分離機能層と前記多孔性支持層の化学構造に着目し、鋭意検討を行うことにより、該多孔性支持層の内部にポリアミド分子を含有させることで、圧力による塩除去性能の変化が小さくなることを見出した。この理由としては、多孔性支持層において、分離機能層との界面に、分離機能層と同種の材料を含有させることによって、多孔性支持層と分離機能層との物理的吸着または化学的吸着などの相互作用力を向上させることができ、その結果として、多孔性支持層と分離機能層との接着性が向上し、塩除去性能改善に繋がったものと考えられる。
【００４０】
ここで、「多孔性支持層内にポリアミド化合物を含有する」とは、ポリアミド化合物が、多孔性支持層の表面のくぼみに存在する状態、および多孔性支持層において、主成分である高分子化合物と混在している状態の少なくとも一方を満たせばよい。
【００４１】
また、多孔性支持層の厚みは、十分な機械的強度および充填密度を得るためには、１０〜２００μｍの範囲内にあることが好ましく、より好ましくは２０〜１００μｍの範囲内である。基材の厚みは、十分な機械的強度および充填密度を得るために、１０〜２５０μｍの範囲内にあることが好ましく、より好ましくは２０〜２００μｍの範囲内である。
【００４２】
多孔性支持層の表面（つまり分離機能層に対向する面）は微小突起が分散して配置されているような構造を有する。すなわち、図２に示すように、多孔性支持層４がひだ構造の分離機能層５の凹部と接合している部分は微小突起３の形態を備えている。この多孔性支持層４の表面の微小突起３の密度が高いほど、分離機能層における凸部の数密度は高くなる。これは、以下の理由によると考えられる。
【００４３】
分離機能層の形成においては、支持膜に上記の多官能アミン水溶液が接触し、多官能アミン水溶液は重縮合時に多孔性支持層の内部から表面へと移送される。多孔性支持層の表面は重縮合の反応場として機能し、多孔性支持層内から反応場へと多官能アミン水溶液が供給されることで、分離機能層のひだの凸部が成長する。また、多孔性支持層表面の前記微小突起が主要な反応場となっていると考えられる。そのため、反応場である多孔性支持層の表面における微小突起の数密度が大きいと、凸部の成長点が多くなり、結果として凸部の数密度は高くなる。一般的に、表面における微小突起の数密度が高い多孔性支持層は、緻密で空隙率が小さく、孔径が小さい。
【００４４】
その一方で、多孔性支持層の空隙率が高く、孔径が大きく、連続性が高いと、モノマーの供給速度が大きくなるので、ひだの凸部は高く成長しやすい。
【００４５】
このように、多孔性支持層の多官能アミン水溶液保持容量、放出速度および供給量によって凸部の高さや分離機能層の厚みが決定し、表面構造によって凸部の数密度を制御することができる。具体的には、多孔性支持層において、上述の凸部の高さおよび数密度を両立するために、基材側の部分は空隙率が高く、孔径が大きく、連続性が高いことが好ましく、分離機能層側の部分は微小突起の数密度が高いことが好ましい。そのような構造の例として、多孔性支持層は、多官能アミン水溶液を効率的に移送する第１層と、第１層よりも分離機能層寄りに位置し、凸部の数密度を制御する第２層とを備えることが好ましい。特に、第１層は基材に接することが好ましく、第２層は分離機能層に接するように、多孔性支持層の最表層に位置することが好ましい。
【００４６】
前記第１層は、分離機能層の形成に必要な多官能アミン水溶液を重合場へ移送する役割を果たす。モノマーを効率的に移送するためには連続した細孔を有していることが好ましい。特に、その孔径は０．１μｍ以上１μｍ以下であることが好ましい。
【００４７】
前記第２層は、上述したように、重合の場となり、かつモノマーを保持および放出することで、形成する分離機能層へモノマーを供給する役割を果たすと共に、凸部成長の起点としての役割も果たす。
【００４８】
ここで、表面における微小突起の数密度が高い多孔性支持層は数密度の高い凸部を形成できるが、緻密であるため重合場へのモノマーの移送速度が小さく、形成される凸部の高さが小さく不均一になる課題がある。このとき、連続した細孔を有する層である前記の第１層を基材側に、この緻密な層を第２層として第１層の上に薄く積層させ、多孔性支持層とすることにより、モノマーの移送速度を補うことができるので、高さが大きく均一な凸部を形成できる。このように、凸部の高さ、均一性および数密度を同時に制御するためには、多孔性支持層が、第１層とその上に形成された第２層とを備えることが好ましい。
【００４９】
さらに、多孔性支持層に含まれる層の界面は、連続構造であることが好ましい。連続構造とは、層間にスキン層を形成しない構造を指す。ここでいうスキン層とは、高い密度を有する部分を意味する。具体的には、スキン層の表面細孔の径は、１ｎｍ以上５０ｎｍ以下の範囲内にある。層間にスキン層が形成された場合には、多孔性支持層中に高い抵抗が生じるため、透過流束は劇的に低下する。
【００５０】
［基材］
支持膜を構成する基材としては、例えば、ポリエステル系重合体、ポリアミド系重合体、ポリオレフィン系重合体、あるいはこれらの混合物や共重合体等が挙げられるが、機械的強度、耐熱性、耐水性等により優れた支持膜を得られることから、ポリエステル系重合体であることが好ましい。
【００５１】
前記ポリエステル系重合体とは、酸成分とアルコール成分からなるポリエステルであることが好ましい。酸成分としては、テレフタル酸、イソフタル酸およびフタル酸などの芳香族カルボン酸、アジピン酸やセバシン酸などの脂肪族ジカルボン酸、およびシクロヘキサンカルボン酸等の脂環族ジカルボン酸などを用いることができる。また、アルコール成分としては、エチレングリコール、ジエチレングリコールおよびポリエチレングリコールなどを用いることができる。
【００５２】
ポリエステル系重合体の例としては、特に限定されないが、例えば、ポリエチレンテレフタレート樹脂、ポリブチレンテレフタレート樹脂、ポリトリメチレンテレフタレート樹脂、ポリエチレンナフタレート樹脂、ポリ乳酸樹脂およびポリブチレンサクシネート樹脂等が挙げられ、またこれらの樹脂の共重合体も挙げられる。
【００５３】
基材に用いられる布帛には、強度、凹凸形成能、流体透過性の点で繊維状基材を用いることが好ましい。前記繊維状基材としては、長繊維不織布及び短繊維不織布のいずれも好ましく用いることができる。特に、長繊維不織布は基材には高分子重合体の溶液を流延した際の浸透性に優れ、多孔性支持層が剥離すること、さらには基材の毛羽立ち等により膜が不均一化すること、及びピンホール等の欠点が生じることを抑制できることから好ましい。基材は特に、熱可塑性連続フィラメントより構成される長繊維不織布からなることが好ましい。また、半透膜を連続製膜するときに、製膜方向に対し張力がかけられることからも、基材にはより寸法安定性に優れる長繊維不織布を用いることが好ましい。
【００５４】
長繊維不織布は、成形性、強度の点で、多孔性支持層とは反対側の表層における繊維が、多孔性支持層側の表層の繊維よりも縦配向であることが好ましい。そのような構造によれば、強度を保つことで膜破れ等を防ぐ高い効果が実現されるだけでなく、半透膜に凹凸を付与する際の、多孔性支持層と基材とを含む積層体としての成形性も向上し、半透膜表面の凹凸形状が安定するので好ましい。より具体的に、前記長繊維不織布の、多孔性支持層とは反対側の表層における繊維配向度は、０°〜２５°であることが好ましく、また、多孔性支持層側表層における繊維配向度との配向度差が１０°〜９０°であることが好ましい。
【００５５】
一般的に、半透膜の製造工程やエレメントの製造工程においては加熱する工程が含まれるが、加熱により多孔性支持層または分離機能層が収縮する現象が起きる。特に連続製膜において張力が付与されていない幅方向において、収縮は顕著である。収縮することにより、寸法安定性等に問題が生じるため、基材としては熱寸法変化率が小さいものが望まれる。不織布において多孔性支持層とは反対側の表層における繊維配向度と多孔性支持層側表層における繊維配向度との差が１０°〜９０°であると、熱による幅方向の変化を抑制することもでき、好ましい。
【００５６】
ここで、繊維配向度とは、多孔性支持層を構成する不織布基材の繊維の向きを示す指標である。具体的には、繊維配向度とは、連続製膜を行う際の製膜方向、つまり不織布基材の長手方向と、不織布基材を構成する繊維との間の角度の平均値である。すなわち、繊維の長手方向が製膜方向と平行であれば、繊維配向度は０°である。また、繊維の長手方向が製膜方向に直角であれば、すなわち不織布基材の幅方向に平行であれば、その繊維の配向度は９０°である。よって、繊維配向度が０°に近いほど縦配向であり、９０°に近いほど横配向であることを示す。
【００５７】
繊維配向度は以下のように測定される。まず、不織布からランダムに小片サンプル１０個を採取する。次に、そのサンプルの表面を走査型電子顕微鏡で１００〜１０００倍で撮影する。撮影像の中で、各サンプルあたり１０本を選び、不織布の長手方向（縦方向、製膜方向）を０°としたときの角度を測定する。つまり１つの不織布あたり計１００本の繊維について、角度の測定が行われる。こうして測定された１００本の繊維についての角度から平均値を算出する。得られた平均値の小数点以下第一位を四捨五入して得られる値が、繊維配向度である。
【００５８】
（１−３）造水量および脱塩率
複合半透膜は、３．５重量％ ＮａＣｌ、２５℃、ｐＨ６．５である水溶液を、５．５ＭＰａの操作圧力で、２４時間透過させた後の造水量が、１．００ｍ３／ｍ２／日以上であり、かつ脱塩率が９９．５％以上であることが好ましい。また、３．５重量％ ＮａＣｌ、２５℃、ｐＨ６．５である水溶液を、４．０ＭＰａの操作圧力で、２４時間透過させた後の造水量が、１．００ｍ３／ｍ２／日以上、かつ脱塩率が９９．８％以上であるとより省エネルギーでの運転が可能となるため、さらに好ましい。
【００５９】
また、複合半透膜は、
(i)ＮａＣｌの濃度が３．５重量％、温度が２５℃、ｐＨが６．５の水溶液を、５．５ＭＰａの操作圧力で複合半透膜に供給することで、２４時間に渡ってろ過処理を行った後に、
(ii)５．５ＭＰａの操作圧力における運転を1分行い、３０秒で０ＭＰａに降圧し、１分保持後、３０秒で５．５ＭＰａに昇圧するサイクルを５０００回繰り返し、
(iii)さらに、その後５．５ＭＰａの操作圧力で透過させた際の造水量が、０．８５ｍ３／ｍ２／日以上、かつ脱塩率が９９．５％以上であることが好ましい。
【００６０】
また、前記(iii)において、操作圧力を４．０ＭＰａとしたときの造水量が、１．００ｍ３／ｍ２／日以上、かつ脱塩率が９９．８％以上であるとより省エネルギーでの運転が可能となるため、さらに好ましい。
【００６１】
２．複合半透膜の製造方法
次に、上記複合半透膜の製造方法について説明する。製造方法は、支持膜の形成工程および分離機能層の形成工程を含む。
【００６２】
（２−１）支持膜の形成工程
支持膜の形成工程は、多孔性基材に高分子溶液を塗布する工程、多孔性基材に高分子溶液を含浸させる工程、および前記溶液を含浸した前記多孔性基材を、高分子の良溶媒と比較して前記高分子の溶解度が小さい凝固浴に浸漬させて前記高分子を凝固させ、三次元網目構造を形成させる工程を含んでもよい。また、支持膜の形成工程は、多孔性支持層の成分である高分子を、その高分子の良溶媒に溶解して高分子溶液を調製する工程を、さらに含んでいてもよい。
【００６３】
高分子溶液の基材への含浸を制御することで、所定の構造をもつ支持膜を得ることができる。高分子溶液の基材への含浸を制御するためには、例えば、基材上に高分子溶液を塗布した後、非溶媒に浸漬させるまでの時間を制御する方法、或いは高分子溶液の温度または濃度を制御することにより粘度を調製する方法が挙げられ、これらの方法を組み合わせることも可能である。
【００６４】
基材上に高分子溶液を塗布した後、凝固浴に浸漬させるまでの時間は、通常０．１〜５秒間の範囲であることが好ましい。凝固浴に浸漬するまでの時間がこの範囲であれば、高分子を含む有機溶媒溶液が基材の繊維間にまで充分含浸したのち固化される。なお、凝固浴に浸漬するまでの時間の好ましい範囲は、用いる高分子溶液の粘度などによって適宜調製すればよい。
【００６５】
本発明者らによる鋭意検討の結果、高分子溶液におけるポリマー濃度（すなわち固形分濃度）が高いほど、表面における微小突起の数密度が大きい多孔性支持層が得られ、その結果、分離機能層の凸部の数密度も高くなることがわかった。さらに圧力変動に耐えうるひだ構造を実現するために、多孔性支持層において、少なくとも分離機能層側の表層に近接した部分に、分離機能層と同じ官能基を有するポリアミド分子を含み、下記第２層を形成する固形分濃度を有する高分子溶液をともに用いて形成されることが好ましい。
【００６６】
上述したように、多孔性支持層が第１層および第２層を含む多層構造を備える場合、第１層を形成する高分子溶液Ａの組成と第２層を形成する高分子溶液Ｂとは、互いに異なっていてもよい。「組成が異なる」とは、含有する高分子の種類およびその固形分濃度、添加物の種類およびその濃度、並びに溶媒の種類のうち、少なくとも１つの要素が異なることを意味する。
【００６７】
高分子溶液Ａの固形分濃度ａは、好ましくは１２重量％以上であり、より好ましくは１３重量％以上である。固形分濃度ａが１２重量％以上であることで、連通孔が比較的小さく形成されるので、所望の孔径が得られやすい。
【００６８】
また、固形分濃度ａは、好ましくは１８重量％以下であり、より好ましくは１５重量％以下である。固形分濃度ａが１８重量％以下であることで、高分子の凝固前に相分離が十分に進行するので、多孔性構造が得られやすい。
【００６９】
高分子溶液Ｂの固形分濃度ｂは、好ましくは１４重量％以上であり、より好ましくは１５重量％以上であり、さらに好ましくは２０重量％以上であり、２５重量％以上であってもよい。高分子溶液Ｂのポリスルホン濃度が１４重量％以上であることで、運転圧力が大きく変動した際にも、多孔質構造の変形が抑制される。第２層は分離機能層を直接支えるので、第２層の変形は分離機能層の破損の原因となりうる。
【００７０】
また、固形分濃度ｂは、好ましくは３５重量％以下であり、より好ましくは３０重量％以下である。高分子溶液Ｂのポリスルホン濃度が３５重量％以下であることで、分離機能層形成時のモノマー供給速度が小さくなりすぎない程度に、多孔性支持層の表面細孔径が調整される。よって、分離機能層形成時に、適切な高さを持つ凸部が形成される。
【００７１】
固形分濃度ａと固形分濃度ｂとは、（ａ／ｂ）≦１．０の関係式を満たすことが好ましい。また、固形分濃度ａと固形分濃度ｂとが、上述のそれぞれの好ましい数値範囲を満たしつつ、かつ上記関係式を満たすことがより好ましい。
【００７２】
以上に述べた「固形分濃度」は、「高分子濃度」に置き換えることができる。また、多孔性支持層を形成する高分子がポリスルホンおよび／またはポリアミドである場合、以上に述べた「固形分濃度」は、「ポリスルホンおよび／またはポリアミド濃度」に置き換えることができる。高分子溶液塗布時の高分子溶液の温度は、例えばポリスルホンであれば、通常１０〜６０℃の範囲内が好ましい。この範囲内であれば、高分子溶液が析出することなく、高分子を含む有機溶媒溶液が基材の繊維間にまで充分含浸したのち固化される。その結果、アンカー効果により支持膜が基材に強固に接合し、本発明の支持膜を得ることができる。なお、高分子溶液の温度範囲は、用いる高分子溶液の粘度などによって適宜調製すればよく、当分野で通常の知識を有する者が検討し得る範囲は、本発明の範囲内である。
【００７３】
支持膜の形成においては、基材上に第１層を形成する高分子溶液Ａを塗布すると同時に第２層を形成する高分子溶液Ｂを塗布することが好ましい。高分子溶液Ａの塗布後に硬化時間を設けた場合には、高分子溶液Ａの相分離によって第１層の表面に密度の高いスキン層が形成され、透過流束を大幅に低下させる。そのため、高分子溶液Ａが相分離により密度の高いスキン層を形成しないように、高分子溶液ＡとＢとを同時に塗布することが好ましい。例えば、「同時に塗布される」とは、高分子溶液Ａが、基材に到達する前に、高分子溶液Ｂと接触している状態、つまり、高分子溶液Ａが基材に塗布されたときには、高分子溶液Ｂが高分子溶液Ａ上に塗布されている状態である。
【００７４】
上記のように高分子溶液Ａおよび高分子溶液Ｂを基材上に同時に塗布した後に、高分子溶液Ａおよび高分子溶液Ｂを塗布した基材を凝固浴に接触させることで、高分子を相分離させ、本発明の多孔性支持層を形成させてもよい。このように多孔性支持層を形成させることで、高い透過流束を実現することができる。
【００７５】
基材上への高分子溶液の塗布は、種々のコーティング法によって実施できるが、正確な量のコーティング溶液を供給できるダイコーティング、スライドコーティング、カーテンコーティング等の前計量コーティング法が好ましく適用される。さらに、本発明の多層構造を有する多孔性支持層の形成においては、第１の層を形成する高分子溶液と第２の層を形成する高分子溶液を同時に塗布する二重スリットダイ法がさらに好ましく用いられる。
【００７６】
なお、高分子溶液Ａおよび高分子溶液Ｂが含有する高分子は、同一であってもよく、互いに異なっていてもよい。適宜、製造する支持膜の強度特性、透過特性、表面特性などの諸特性をより広い範囲で調製することができる。
【００７７】
なお、高分子溶液Ａおよび高分子溶液Ｂが含有する溶媒は、高分子の良溶媒であれば同一の溶媒でも、互いに異なる溶媒でも良い。適宜、製造する支持膜の強度特性、高分子溶液の基材への含浸を勘案して、より広い範囲で調製することができる。
【００７８】
良溶媒とは、多孔性支持層を形成する高分子を溶解するものであればよく、特に限定されない。良溶媒としては、例えばＮ-メチル-２-ピロリドン（ＮＭＰ）；テトラヒドロフラン；ジメチルスルホキシド；テトラメチル尿素、ジメチルアセトアミド、ジメチルホルムアミド等のアミド；アセトン、メチルエチルケトン等の低級アルキルケトン；リン酸トリメチル、γ−ブチロラクトン等のエステルおよびラクトン；並びにこれらの混合溶媒が挙げられる。
【００７９】
前記高分子の非溶媒としては、特に限定されず、例えば水、ヘキサン、ペンタン、ベンゼン、トルエン、メタノール、エタノール、トリクロルエチレン、エチレングリコール、ジエチレングリコール、トリエチレングリコール、プロピレングリコール、ブチレングリコール、ペンタンジオール、ヘキサンジオール、低分子量のポリエチレングリコール等の脂肪族炭化水素、芳香族炭化水素、脂肪族アルコール、またはこれらの混合溶媒などが挙げられる。
【００８０】
また、上記高分子溶液は、支持膜の孔径、空孔率、親水性、弾性率などを調節するための添加剤を含有してもよい。孔径および空孔率を調節するための添加剤としては、水；アルコール類；ポリエチレングリコール、ポリビニルピロリドン、ポリビニルアルコール、ポリアクリル酸等の水溶性高分子またはその塩；塩化リチウム、塩化ナトリウム、塩化カルシウム、硝酸リチウム等の無機塩；ホルムアルデヒド、ホルムアミド等が例示されるが、これらに限定されるものではない。親水性や弾性率を調節するための添加剤としては、種々の界面活性剤が挙げられる。
【００８１】
高分子溶液には、ポリアミド化合物が添加されてもよい。また、２つ以上の高分子溶液を重ねて塗布する場合、分離機能層側に位置する高分子溶液Ｂに、ポリアミド化合物を添加することが好ましい。こうして、多孔性支持層内で、主成分である高分子化合物とポリアミド化合物とを混在させることができる。
【００８２】
高分子溶液にポリアミド化合物を添加して多孔性支持層を形成させると、多孔性支持層内にもポリアミド化合物を存在させることができる。そして、多孔性支持層にポリアミド化合物が存在することで多孔性支持層と分離機能層との接着性が向上し、圧力変動に耐えうるひだ構造を実現することが可能となる。なお、「ポリアミド化合物が多孔性支持層内に存在する」とは、（１）図３に示すようにポリアミド化合物が多孔性支持層４の微小突起３と３の間のくぼみに対面する、参照番号６で示す部分にポリアミド化合物が存在している状態、（２）多孔性支持層の主成分である高分子化合物と相分離せずに混在している状態、のいずれか一方を満たせばよい。
【００８３】
なお、多孔性支持層内にポリアミド化合物を存在させることで多孔性支持層と分離機能層との接着性が向上する理由は、多孔性支持層内のポリアミド化合物と分離機能層のポリアミドとが、化学結合する、あるいは物理的吸着または化学的吸着などの相互作用を示すことにより発揮される効果であると考えられる。そのため、多孔性支持層内のポリアミド化合物は、分離機能層を構成するポリアミドと上記相互作用ができる場所に存在していればよく、多孔性支持層の表面に断続的に分散していてもよく、または多孔性支持層の表面を覆うように連続的に存在していてもよく、特に限定されない。多孔性支持層内に存在するポリアミド化合物の少なくとも一部が、分離機能層と接することによって上記相互作用するように配置されていれば、本発明の効果が得られる。
【００８４】
本発明で用いられる凝固浴としては、通常水が使われるが、高分子を溶解しないものであればよく、特に限定されない。また、凝固浴の温度は、−２０℃〜１００℃が好ましい。さらに好ましくは１０〜３０℃である。温度が１００℃以下であることで、熱運動による凝固浴面の振動の大きさが抑えられ、膜表面を平滑に形成することができる。また、温度が−２０℃以上であることで、凝固速度を比較的大きく保つことができ、良好な製膜性が実現される。
【００８５】
次に、このような好ましい条件下で得られた支持膜を、膜中に残存する製膜溶媒を除去するために熱水洗浄することが好ましい。このときの熱水の温度は５０〜１００℃が好ましく、さらに好ましくは６０〜９５℃である。この範囲より高いと、支持膜の収縮度が大きくなり、透水性能が低下する。逆に、低いと洗浄効果が小さい。
【００８６】
（２−２）分離機能層の形成
次に、複合半透膜を構成する分離機能層の形成工程の一例として、ポリアミドを主成分とする層（つまりポリアミド分離機能層）の形成を挙げて説明する。ポリアミド分離機能層の形成工程は、前述の多官能アミンを含有する水溶液と、多官能酸ハロゲン化物を含有する（水と非混和性の）有機溶媒溶液とを用い、支持膜の表面で界面重縮合を行うことにより、ポリアミド骨格を形成することを含む。
【００８７】
多官能アミン水溶液における多官能アミンの濃度は、０．１重量％以上２０重量％以下の範囲内であることが好ましく、０．５重量％以上１５重量％以下の範囲内であることがより好ましい。この範囲であると、十分な透水性能と塩およびホウ素の除去性能を得ることができる。
【００８８】
多官能アミン水溶液は、多官能アミンと多官能酸ハロゲン化物との反応を妨害しないものであれば、界面活性剤や有機溶媒、アルカリ性化合物、酸化防止剤などを含んでいてもよい。界面活性剤には、支持膜表面の濡れ性を向上させ、アミン水溶液と非極性溶媒との間の界面張力を減少させる効果がある。有機溶媒は、界面重縮合反応の触媒として働くことがあるので、有機溶媒の添加により界面重縮合反応を効率よく行える場合がある。
【００８９】
多官能アミン水溶液は、水酸基を持つ有機化合物である、イソプロピルアルコール、グリセリン、トリエタノールアミン、およびトリエタノールアミン−N−オキシドのうち少なくとも1種の化合物を含有することが好ましい。グリセリンを含有することによって、界面重合による分離機能層形成時に、多孔性支持層の表面のくぼみにポリアミドが形成される。
【００９０】
界面重縮合を支持膜上で行うために、まず、上述の多官能アミン水溶液を支持膜に接触させる。接触は、支持膜面上に均一にかつ連続的に行うことが好ましい。具体的には、多官能アミン水溶液を支持膜にコーティングする方法や支持膜を多官能アミン水溶液に浸漬する方法を挙げることができる。支持膜と多官能アミン水溶液との接触時間は、５秒以上１０分以下の範囲内であることが好ましく、１０秒以上３分以下の範囲内であるとさらに好ましい。接触時間をこの範囲内とすることで、好ましい分離機能層を形成するために適した量の多官能アミン水溶液を、支持膜に保持させることができる。
【００９１】
多官能アミン水溶液を支持膜に接触させた後は、膜上に液滴が残らないように十分に液切りすることが好ましい。液滴が残存していた部分は、複合半透膜形成後に欠点となることがあり、この欠点は複合半透膜の除去性能を低下させる。十分に液切りすることで、欠点の発生を抑制することができる。液切りの方法としては特に限定されないが、例えば、特開平２−７８４２８号公報に記載されているように、多官能アミン水溶液接触後の支持膜を垂直方向に把持して過剰の水溶液を自然流下させる方法や、エアーノズルから窒素などの気流を吹き付け、強制的に液切りする方法などが挙げられる。また、液切り後、膜面を乾燥させて水溶液の水分を一部除去することもできる。
【００９２】
次いで、多官能アミン水溶液接触後の支持膜に、多官能酸ハロゲン化物を含む（水と非混和性の）有機溶媒溶液を接触させ、界面重縮合により架橋ポリアミド分離機能層を形成させる。
【００９３】
水と非混和性の有機溶媒溶液中の多官能酸ハロゲン化物濃度は、０．０１重量％以上１０重量％以下の範囲内であると好ましく、０．０２重量％以上２．０重量％以下の範囲内であるとさらに好ましい。多官能酸ハロゲン化物濃度が０．０１重量％以上であることで十分な反応速度が得られ、また、１０重量％以下であることで副反応の発生を抑制することができる。さらに、この有機溶媒溶液にＤＭＦのようなアシル化触媒を含有させると、界面重縮合が促進され、さらに好ましい。
【００９４】
水と非混和性の有機溶媒は、多官能酸ハロゲン化物を溶解し、支持膜を破壊しないものが望ましく、多官能アミン化合物および多官能酸ハロゲン化物に対して不活性であるものであればよい。好ましい例として、ヘキサン、ヘプタン、オクタン、ノナン、デカンなどの炭化水素化合物が挙げられるが、これらに限定されるものではない。
【００９５】
多官能酸ハロゲン化物を含む有機溶媒溶液を支持膜へ接触させる方法は、多官能アミン水溶液を支持膜へ被覆する方法と同様に行うことができる。
【００９６】
本発明の界面重縮合工程においては、支持膜上を架橋ポリアミド薄膜で十分に覆い、かつ、接触させた多官能酸ハロゲン化物を含む水と非混和性の有機溶媒溶液を支持膜上に残存させておくことが肝要である。このため、界面重縮合を実施する時間は、０．１秒以上３分以下が好ましく、０．１秒以上１分以下であるとより好ましい。界面重縮合を実施する時間が０．１秒以上３分以下であることで、支持膜上を架橋ポリアミド薄膜で十分に覆うことができ、かつ多官能酸ハロゲン化物を含む有機溶媒溶液を支持膜上に保持することができる。
【００９７】
界面重縮合によって支持膜上にポリアミド分離機能層を形成した後は、余剰の溶媒を液切りする。液切りの方法としては、例えば、膜を垂直方向に把持して過剰の有機溶媒を自然流下して除去する方法を用いることができる。この場合、垂直方向に把持する時間としては、１分以上５分以下であることが好ましく、１分以上３分以下であるとより好ましい。短すぎると分離機能層が完全に形成せず、長すぎると有機溶媒が過乾燥となってポリアミド分離機能層に欠損部が発生し、膜性能が低下する。
【００９８】
３．複合半透膜の利用
このようにして製造される複合半透膜は、プラスチックネットなどの原水流路材と、トリコットなどの透過水流路材と、必要に応じて耐圧性を高めるためのフィルムと共に、多数の孔を穿設した筒状の集水管の周りに巻回され、スパイラル型の複合半透膜エレメントを形成することができる。さらに、このエレメントは、直列または並列に接続されて圧力容器に収納されることで、複合半透膜モジュールを構成することもできる。
【００９９】
また、上記の複合半透膜やそのエレメント、モジュールは、それらに原水を供給するポンプや、その原水を前処理する装置などと組み合わせて、流体分離装置を構成することができる。この分離装置を用いることにより、原水を飲料水などの透過水と膜を透過しなかった濃縮水とに分離して、目的にあった水を得ることができる。
【０１００】
流体分離装置の操作圧力は高い方が塩除去性能は向上するが、運転に必要なエネルギーも増加すること、また、複合半透膜の耐久性を考慮すると、複合半透膜に被処理水を透過する際の操作圧力は、１．０ＭＰａ以上、１０．０ＭＰａ以下が好ましい。なお、操作圧力とはいわゆる膜間圧力差（trans membrane pressure）である。供給水温度は、高くなると塩除去性能が低下するが、低くなるにしたがい膜透過流束も減少するので、５℃以上、４５℃以下が好ましい。また、供給水ｐＨは、高くなると海水などの高塩濃度の供給水の場合、マグネシウムなどのスケールが発生する恐れがあり、また、高ｐＨ運転による膜の劣化が懸念されるため、中性領域での運転が好ましい。
【０１０１】
複合半透膜によって処理される原水としては、海水、かん水、排水等の５００ｍｇ／Ｌ〜１００ｇ／ＬのＴＤＳ（Ｔｏｔａｌ Ｄｉｓｓｏｌｖｅｄ Ｓｏｌｉｄｓ：総溶解固形分）を含有する液状混合物が挙げられる。一般に、ＴＤＳは総溶解固形分量を指し、「質量÷体積」で表されるか、１Ｌを１ｋｇと見なして「重量比」で表される。定義によれば、０．４５ミクロンのフィルターで濾過した溶液を３９．５〜４０．５℃の温度で蒸発させ残留物の重さから算出できるが、より簡便には実用塩分から換算する。
【実施例】
【０１０２】
以下に実施例によって本発明をさらに詳細に説明するが、本発明はこれらの実施例によりなんら限定されるものではなく、多くの変形が本発明の技術的思想内で当分野において通常の知識を有する者により可能である。
【０１０３】
＜半透膜の作成＞
以下の実施例では、ポリスルホンとしてソルベイアドバンストポリマーズ株式会社製ポリスルホンＵＤＥＬ  ｐ−３５００を用いた。
【０１０４】
（実施例１）
ポリスルホン１５重量％のＤＭＦ溶液（高分子溶液Ａ）およびポリスルホン２５重量％のＤＭＦ溶液（高分子溶液Ｂ）を、各溶媒および溶質の混合物を攪拌しながら９０℃で２時間加熱保持することで調製した。
【０１０５】
調製した高分子溶液はそれぞれ室温まで冷却し、別々の押出機に供給して高精度濾過した。その後、濾過した高分子溶液は二重スリットダイを介し、ポリエチレンテレフタレート繊維からなる長繊維不織布（糸径：１デシテックス、厚み：約９０μｍ、通気度：１．３ｃｃ／ｃｍ２／ｓｅｃ）上に高分子溶液Ａを１１０μｍの厚みで、高分子溶液Ｂを５０μｍの厚みで同時にキャストし、直ちに２５℃の純水中に浸漬して５分間洗浄することによって支持膜を得た。
【０１０６】
得られた支持膜を、ｍ−ＰＤＡの４．０重量％およびグリセリン５．０重量％水溶液中に２分間浸漬した後、膜面が鉛直になるようにゆっくりと引き上げた。エアーノズルから窒素を吹き付け支持膜表面から余分な水溶液を取り除いた後、９０℃の熱風乾燥機の中で２分間保持した。次に、トリメシン酸クロリド０．１２重量％を含む２５℃のｎ−デカン溶液を膜表面が完全に濡れるように塗布した。１分間静置した後、膜から余分な溶液を除去するために膜面を１分間鉛直に保持して液切りした。その後、４５℃の水で２分間洗浄することで、基材、多孔性支持層、およびポリアミド分離機能層を備える複合半透膜を得た。
【０１０７】
（実施例２）
高分子溶液Ａとしてポリスルホン１８重量％のＤＭＦ溶液を用いた以外は、実施例１と同様にして、実施例２における複合半透膜を得た。
【０１０８】
（実施例３）
実施例１において、高分子溶液Ａとしてポリスルホン１５重量％のＮＭＰ溶液を用い、高分子溶液Ｂとしてポリスルホン２５重量％のＮＭＰ溶液を用いた以外は、実施例１と同様にして、実施例３における複合半透膜を得た。
【０１０９】
（実施例４）
実施例１において、高分子溶液Aとしてポリスルホン１８重量％のＤＭＦ溶液を用い、高分子溶液Bとしてポリスルホン２０重量％のＤＭＦ溶液を用いた以外は、実施例１と同様にして、実施例４における複合半透膜を得た。
【０１１０】
（実施例５）
実施例１において、基材として糸径１デシテックス、厚み約９０μｍ、通気度０．７ｃｃ／ｃｍ２／ｓｅｃの短繊維不織布を用いた以外は、実施例１と同様にして、実施例５における複合半透膜を得た。
【０１１１】
（実施例６）
（（ポリアミド分子の合成））
５００ｍＬのナス型フラスコにｍ−ＰＤＡ １２．２ｇを加え、塩化メチレン２５０ｍＬに溶解した。室温で十分攪拌を行った後、この溶液にトリメシン酸クロリド１０ｇを含む塩化メチレン溶液２０ｍＬを２ｍＬ／分の割合で滴下し、室温に温度を保ちながら反応を行った。得られた白色固体をメタノールで洗浄し、塩化メチレン、メタノールを順次用いて再沈法による精製操作を行った。これにより、分子量３００〜２０００の間に分布を有するポリアミド分子１８．０ｇを得た。この分子はＤＭＦに溶解した。
【０１１２】
ポリスルホン１５重量％のＤＭＦ溶液（高分子溶液Ａ）、並びにポリスルホン２５重量％および前記ポリアミド分子０．５重量％を含むＤＭＦ溶液（高分子溶液Ｂ）を、各溶媒および溶質の混合物を攪拌しながら９０℃で２時間加熱保持することで調製した。
【０１１３】
調製した高分子溶液はそれぞれ室温まで冷却し、別々の押出機に供給して高精度濾過した。その後、濾過した高分子溶液は二重スリットダイを介し、ポリエチレンテレフタレート繊維からなる長繊維不織布（糸径：１デシテックス、厚み：約９０μｍ、通気度：１．３ｃｃ／ｃｍ２／ｓｅｃ）上に高分子溶液Ａを１１０μｍの厚みで、高分子溶液Ｂを５０μｍの厚みで同時にキャストし、直ちに２５℃の純水中に浸漬して５分間洗浄することによって支持膜を得た。
【０１１４】
得られた支持膜をｍ−ＰＤＡの４．０重量％水溶液中に２分間浸漬した後、膜面が鉛直になるようにゆっくりと引き上げた。エアーノズルから窒素を吹き付け支持膜表面から余分な水溶液を取り除いた後、９０℃の熱風乾燥機の中で２分間保持した。次に、トリメシン酸クロリド０．１２重量％を含む２５℃のｎ−デカン溶液を膜表面が完全に濡れるように塗布した。１分間静置した後、膜から余分な溶液を除去するために膜面を１分間鉛直に保持して液切りした。その後、４５℃の水で２分間洗浄することで、基材、多孔性支持層、およびポリアミド分離機能層を備える複合半透膜を得た。
【０１１５】
（実施例７）
実施例６において、高分子溶液Aとしてポリスルホン１５重量％のＤＭＦ溶液を用い、高分子溶液Ｂとしてポリスルホン２８重量％および前記ポリアミド分子０．５重量％を含むＤＭＦ溶液を用いた以外は、実施例６と同様にして、実施例７における複合半透膜を得た。
【０１１６】
（比較例１）
実施例１において得られた支持膜を、ｍ−ＰＤＡの４．０重量％水溶液中に２分間浸漬した後、膜面が鉛直になるようにゆっくりと引き上げた。エアーノズルから窒素を吹き付け支持膜表面から余分な水溶液を取り除いた後、９０℃の熱風乾燥機の中で２分間保持した。次に、トリメシン酸クロリド０．１２重量％を含む２５℃のｎ−デカン溶液を膜表面が完全に濡れるように塗布した。１分間静置した後、膜から余分な溶液を除去するために膜面を１分間鉛直に保持して液切りした。その後、４５℃の水で２分間洗浄することで、基材、多孔性支持層、およびポリアミド分離機能層を備える複合半透膜を得た。
【０１１７】
（比較例２）
ポリスルホン２５重量％のＤＭＦ溶液のみを、二重スリットダイではなく単スリットダイを用いて、１６０μｍの厚みで不織布上に塗布した以外は、実施例１と同様の手順によって支持膜を得た。得られた支持膜上に、実施例１と同様の手順によって分離機能層を形成し、比較例２における複合半透膜を得た。
【０１１８】
（比較例３）
高分子溶液としてポリスルホン１５重量％のＤＭＦ溶液のみを用いた以外は、比較例１と同様にして、比較例３における複合半透膜を得た。
【０１１９】
（比較例４）
高分子溶液としてポリスルホン１５重量％のＮＭＰ溶液のみを用いた以外は、比較例１と同様にして、比較例４における複合半透膜を得た。
【０１２０】
（比較例５）
高分子溶液Ａとしてポリスルホン２０重量％のＤＭＦ溶液を用い、高分子溶液Ｂとしてポリスルホン１３重量％のＤＭＦ溶液を用いた以外は、実施例１と同様にして、比較例５における複合半透膜を得た。
【０１２１】
（比較例６）
高分子溶液Ａとしてポリスルホン２５重量％のＤＭＦ溶液を用い、高分子溶液Ｂとしてポリスルホン１５重量％のＤＭＦ溶液を用いた以外は、実施例１と同様にして、比較例６における複合半透膜を得た。
【０１２２】
（比較例７）
高分子溶液Ａとしてポリスルホン２０重量％のＤＭＦ溶液を用い、高分子溶液Ｂとしてポリスルホン１８重量％のＤＭＦ溶液を用いた以外は、実施例１と同様にして、比較例７における複合半透膜を得た。
【０１２３】
（比較例８）
高分子溶液としてポリスルホン１８重量％のＤＭＦ溶液のみを用いた以外は、実施例１と同様の手順によって支持膜を得た。
得られた支持膜上に、ｍ−ＰＤＡ３．０重量％、ラウリル硫酸ナトリウム０．１５重量％、トリエチルアミン３．０重量％、カンファースルホン酸６．０重量％を含有した水溶液を塗布した。１分間静置した後、膜から余分な溶液を除去するために膜面を２分間鉛直に保持して液切りし、エアーノズルから窒素を吹き付け支持膜表面から余分な水溶液を取り除いた。その後、トリメシン酸クロリド０．２０重量％を含む２５℃のヘキサン溶液を、膜表面が完全に濡れるように塗布した。１分間静置した後、膜から余分な溶液を除去するために膜面を１分間鉛直に保持して液切りした。その後１２０℃の熱風乾燥機の中で３分間保持して分離機能層を形成し、比較例８における複合半透膜を得た。
【０１２４】
（比較例９）
高分子溶液としてポリスルホン１７重量％のＤＭＦ溶液のみを用いた以外は、実施例１と同様の手順によって支持膜を得た。
得られた支持膜上に、ｍ−ＰＤＡ３．０重量％を含有した水溶液を塗布した。１分間静置した後、膜から余分な溶液を除去するために膜面を２分間鉛直に保持して液切りし、エアーノズルから窒素を吹き付け支持膜表面から余分な水溶液を取り除いた。その後、トリメシン酸クロリド０．１３重量％を含む２５℃のＩｓｏｐａｒ Ｌ（エクソンモービル社（ＥｘｘｏｎＭｏｂｉｌ Ｃｏｒｐ．）から入手可能）溶液を、膜表面が完全に濡れるように噴霧した。１分間静置した後、膜から余分な溶液を除去するために膜面を１分間鉛直に保持して液切りした。その後室温の水での洗浄を経て、比較例９における複合半透膜を得た。
【０１２５】
（比較例１０）
ポリスルホン１５重量％のＤＭＦ溶液を１１０μｍの厚みで不織布上に塗布し、以降は実施例１と同様の手順によって単層の多孔性支持層を備える支持膜を得た。こうして得られた多孔性支持層上に、ポリスルホン２５重量％のＤＭＦ溶液を５０μｍの厚みで塗布し、再び実施例１と同様の手順を経て２層の多孔性支持層を形成した。つまり、多孔性支持層に含まれる第１層および第２層が、同時にではなく、順次塗布および凝固された。
こうして得られた２層の多孔性支持層を備える支持膜上に、実施例１と同様の手順によって分離機能層を形成し、比較例１０における複合半透膜を得た。
【０１２６】
＜凸部数密度、高さおよび標準偏差の測定＞
複合半透膜サンプルをエポキシ樹脂で包埋し、断面観察を容易にするためＯｓＯ4で染色して、これをウルトラミクロトームで切断し超薄切片を１０個作成した。得られた超薄切片について、透過型電子顕微鏡を用いて断面写真を撮影した。観察時の加速電圧は１００ｋＶであり、観察倍率は１０，０００倍であった。得られた断面写真について、幅２．０μｍの距離における凸部の数をスケールを用いて測定し、上述したように１０点平均面粗さを算出した。この１０点平均面粗さに基づいて、１０点平均面粗さの５分の１以上の高さを有する部分を凸部として、その数を数えた。分離機能層の凸部の平均数密度を求めた。また、断面写真中の全ての凸部の高さをスケールで測定し、凸部の平均高さを求めると共に、標準偏差を計算した。
【０１２７】
＜塩除去性能（ＴＤＳ除去率）・発停試験＞
ＮａＣｌの濃度が３．５重量％、温度が２５℃、ｐＨが６．５の水溶液を、５．５ＭＰａの操作圧力で複合半透膜に供給することで、２４時間に渡って水処理操作を行った後に、５．５ＭＰａの操作圧力で得られた透過水を用いて、塩除去性の測定を行った。その後、５．５ＭＰａの操作圧力における運転を１分行い、３０秒で０ＭＰａに降圧し、１分保持後、３０秒で５．５ＭＰａに昇圧するサイクルを５０００回繰り返した後に、塩除去性能の測定を行った。
【０１２８】
塩除去性能測定時の操作圧力は５．５ＭＰａまたは４．０ＭＰａとし、それ以外の条件はサイクル運転時と同様とした。それぞれ得られた透過水を用いて、塩除去性能の測定を行った。
【０１２９】
東亜電波工業株式会社製電気伝導度計で供給水および透過水の電気伝導度を測定することにより、実用塩分を得た。この実用塩分を換算して得られるＴＤＳ濃度から、次の式により塩除去性能すなわちＴＤＳ除去率を求めた。
ＴＤＳ除去率（％）＝１００×｛１−（透過水中のＴＤＳ濃度／供給水中のＴＤＳ濃度）｝
【０１３０】
＜膜透過流束＞
２４時間の上記ろ過処理により得られた透過水量を、膜面１平方メートルあたり、１日あたりの透水量（立方メートル）でもって膜透過流束（ｍ３／ｍ２／日）として表した。
【０１３１】
以上の結果を表１に示す。実施例１〜７より、本発明の複合半透膜は、高い透水性・塩除去性と、頻繁に運転・停止が繰り返され圧力が変動する運転条件下におけるこれらの性能の維持性に優れることが分かる。
【表１】
2014064989.tif 000003
【産業上の利用可能性】
【０１３２】
本発明の複合半透膜は、特に、かん水や海水の脱塩に好適に用いることができる。
【符号の説明】
【０１３３】
１    分離機能層
２    平均線（基準線）
３    微小突起
４    多孔性支持層
５    分離機能層
６    ポリアミド
【図１】
2014064989.tif 000004
【図２】
2014064989.tif 000005
【図３】
2014064989.tif 000006